АНТИКОРРОЗИЙНАЯ ПОКРЫВНАЯ КОМПОЗИЦИЯ

-11
-2
1. Покрывная композиция, отверждаемая ниже 120°С, содержащая пленкообразующую смолу, отвердитель для пленкообразующей смолы и соль лития, при этом соль лития выбирают из неорганических и органических солей лития, которые имеют константу растворимости в воде при 25°С в интервале 1·10-5·10.
2. Покрывная композиция по п.1, где пленкообразующую смолу выбирают из группы, состоящей из эпоксидных смол, сложных полиэфиров, полиакрилатов, полиуретанов, простых полиэфиров, полиаспартических сложных эфиров, полисилоксанов, изоцианатов, меркапто-функциональных смол, амино-функциональных смол, имидо-функциональных смол, силансодержащих смол, полисилоксанов, ацетоацетатных смол, функциональных фторированных смол, алкидных смол и из смесей.
3. Покрывная композиция по п.2, где соль лития выбирают из карбоната лития, фосфата лития и их смесей.
4. Покрывная композиция по любому одному из пп.1-3, где состав является органорастворимым.
5. Покрывная композиция по любому одному из пп.1-3, где состав является водорастворимым.
6. Покрывная композиция по п.1 содержит один или более дополнительных ингибиторов коррозии.
7. Покрывная композиция по п.6, в которой дополнительным коррозионным ингибитором является магнийсодержащий материал.
8. Покрывная композиция по п.7, где магнийсодержащий материал выбирают из группы, состоящей из металла магния, магниевого сплава, оксида магния, оксиаминофосфатных солей магния, карбоната магния или гидроксида магния.
9. Покрывная композиция по п.1, где количество соли лития присутствует в покрывной композиции в количестве 1-40 об.%, исходя из суммы объемов нелетучих компонентов состава покрытия.
10. Применение покрывной композиции по любому одному из предшествующих пунктов в качестве антикоррозийного грунтовочного покрытия для подложек из цветных металлов.
11. Применение по п.10, где цветным металлом является алюминиевый сплав.
12. Применение по п.11, где алюминиевый сплав выбирают из покрытого 2024 Т3, обнаженного 2024 Т3, покрытого 7075 Т6 и обнаженного 7075 Т6.
13. Способ улучшения коррозионной стойкости металлической подложки, содержащий стадию
a) нанесения покрывной композиции по любому одному из предшествующих пп.1-9 на металлическую подложку, и
b) отверждения нанесенного состава покрытия.
14. Способ по п.13, где металлом металлической подложки является цветной металл.
15. Способ по п.14, где цветным металлом является алюминий или алюминиевый сплав.
16. Способ по п.14, где подложкой является самолет или его деталь.
17. Подложка покрывной композиции по любому одному из пп.1-9.